КАРБОНАТ ЩЕЛОЧНО-ЗЕМЕЛЬНОГО МЕТАЛЛА, ПОВЕРХНОСТНО-МОДИФИЦИРОВАННЫЙ, ПО МЕНЬШЕЙ МЕРЕ, ОДНИМ ПОЛИГИДРОСИЛОКСАНОМ

1. Поверхностно-модифицированный материал-наполнитель, содержащий карбонат щелочно-земельного металла, имеющий температуру начала улетучивания ≥350°C, где поверхностно-модифицированный материал-наполнитель, содержащий карбонат щелочно-земельного металла, включает в себя:
а) по меньшей мере, один материал-наполнитель, содержащий карбонат щелочно-земельного металла, и
b) полученный в результате обработки слой, расположенный на, по меньшей мере, части поверхности, по меньшей мере, одного материала-наполнителя, содержащего карбонат щелочно-земельного металла, где
i) полученный в результате обработки слой содержит, по меньшей мере, один полигидросилоксан и продукты его реакций, и
2
ii) поверхностно-модифицированный материал-наполнитель, содержащий карбонат щелочно-земельного металла, включает полученный в результате обработки слой в общем количестве от 0,7 до 6,0 мг/м, в расчете на поверхностно-модифицированный материал-наполнитель, содержащий карбонат щелочно-земельного металла.
2. Поверхностно-модифицированный материал-наполнитель, содержащий карбонат щелочно-земельного металла, по п. 1, где, по меньшей мере, один материал-наполнитель, содержащий карбонат щелочно-земельного металла, выбирают из осажденного карбоната кальция (PCC), такого как один или несколько PCC из арагонитовых, ватеритовых и кальцитовых минералогических кристаллических форм, и/или природного измельченного карбоната кальция (NGCC), такого как один или несколько NGCC из мрамора, известняка или мела, и/или доломита.
3. Поверхностно-модифицированный материал-наполнитель, содержащий карбонат щелочно-земельного металла, по п. 1 или 2, где, по меньшей мере, один материал-наполнитель, содержащий карбонат щелочно-земельного металла, имеет
50
a) весовой медианный размер частиц, т.е. диаметр d, в диапазоне от 0,3 мкм до 10,0 мкм, предпочтительно от 0,5 мкм до 5,0 мкм, более предпочтительно от 1,0 мкм до 3,0 мкм и наиболее предпочтительно от 1,5 мкм до 1,8 мкм, и/или
2
2
2
2
b) удельную площадь поверхности (БЭТ) в диапазоне от 1,0 м/г до 10,0 м/г и более предпочтительно в диапазоне от 3,0 м/г до 8,0 м/г, измеряемую методом БЭТ с применением азота.
4. Поверхностно-модифицированный материал-наполнитель, содержащий карбонат щелочно-земельного металла, по любому из пп. 1-3, где, по меньшей мере, один полигидросилоксан представляет собой, по меньшей мере, одно соединение следующей Формулы I
,
1
2
3
4
5
6
7
где x>y, и x+y находится в диапазоне от 5 до 200; R, R, R, R, R и R представляют собой независимо друг от друга водород или насыщенную линейную или разветвленную алкильную группу, имеющую 1-6 атомов углерода, и R представляет собой водород или метильную группу.
5. Поверхностно-модифицированный материал-наполнитель, содержащий карбонат щелочно-земельного металла, по любому из пп. 1-4, где поверхностно-модифицированный материал-наполнитель, содержащий карбонат щелочно-земельного металла, демонстрирует температуру начала улетучивания ≥400°C, предпочтительно ≥450°C, и наиболее предпочтительно ≥500°C.
6. Поверхностно-модифицированный материал-наполнитель, содержащий карбонат щелочно-земельного металла, по любому из пп. 1-5, где поверхностно-модифицированный материал-наполнитель, содержащий карбонат щелочно-земельного металла, демонстрирует более высокую температуру начала улетучивания, чем аналогичный материал-наполнитель, имеющий полученный в результате обработки слой, включающий в себя только, по меньшей мере, одну насыщенную алифатическую линейную или разветвленную карбоновую кислоту и солевые продукты ее реакций, и/или, по меньшей мере, один монозамещенный янтарный ангидрид и солевые продукты его реакций, и/или, по меньшей мере, один сложный эфир алкилфосфорной кислоты и солевые продукты его реакций.
7. Поверхностно-модифицированный материал-наполнитель, содержащий карбонат щелочно-земельного металла, по любому из пп. 1-6, где поверхностно-модифицированный материал-наполнитель, содержащий карбонат щелочно-земельного металла, имеет восприимчивость к впитыванию влаги от 1,2 до 0,1 мг/г, предпочтительно от 1,1 до 0,2 мг/г, и более предпочтительно от 1,0 до 0,3 мг/г.
8. Поверхностно-модифицированный материал-наполнитель, содержащий карбонат щелочно-земельного металла, по любому из пп. 1-7, где поверхностно-модифицированный материал-наполнитель, содержащий карбонат щелочно-земельного металла, получен способом по любому из пп. 9-13.
9. Способ получения поверхностно-модифицированного материала-наполнителя, содержащего карбонат щелочно-земельного металла, по любому из пп. 1-7, включающий в себя, по меньшей мере, следующие стадии:
а) подготовка, по меньшей мере, одного материала-наполнителя, содержащего карбонат щелочно-земельного металла, по п. 2 или 3;
b) подготовка, по меньшей мере, одного полигидросилоксана по п. 4;
2
c) приведение в контакт, по меньшей мере, одного материала-наполнителя, содержащего карбонат щелочно-земельного металла, со стадии a), на одной или более стадиях при температуре от 40 до 200°C, с, по меньшей мере, одним полигидросилоксаном со стадии b), так чтобы общее количество, по меньшей мере, одного добавляемого полигидросилоксана составляло от 0,7 до 6,0 мг/м, в расчете на, по меньшей мере, один материал-наполнитель, содержащий карбонат щелочно-земельного металла из стадии a),
d) приведение в контакт, по меньшей мере, одного материала-наполнителя, содержащего карбонат щелочно-земельного металла, со стадии a) до, и/или во время, и/или после приведения в контакт на стадии c), на одной или нескольких стадиях, с водой; и
e) получение образующегося во время обработки слоя, содержащего, по меньшей мере, один полигидросилоксан со стадии b) и продукты его реакций, на, по меньшей мере, части поверхности, по меньшей мере, одного материала-наполнителя, содержащего карбонат щелочно-земельного металла, со стадии a), с тем, чтобы получить поверхностно-модифицированный материал-наполнитель, содержащий карбонат щелочно-земельного металла, имеющий температуру начала улетучивания ≥350°C.
10. Способ по п. 9, где стадию d) приведения в контакт выполняют во время стадии с) приведения в контакт.
11. Способ по п. 9 или 10, где, по меньшей мере, один полигидросилоксан со стадии b) обеспечивают в форме неразбавленного соединения или в форме водной эмульсии, предпочтительно водной эмульсии, содержащей, по меньшей мере, один полигидросилоксан в количестве от 20,0 до 99,0 масс.%, предпочтительно от 40,0 до 98,0 масс.% и наиболее предпочтительно от 50,0 до 95,0 масс.%, в расчете на общую массу водной эмульсии.
12. Способ по любому из пп. 9-11, где, по меньшей мере, один материал-наполнитель, содержащий карбонат щелочно-земельного металла, со стадии а) предварительно нагревают до выполнения стадии с) приведения в контакт, предпочтительно, по меньшей мере, один материал-наполнитель, содержащий карбонат щелочно-земельного металла, со стадии а) предварительно нагревают при температуре от 40 до 200°C, более предпочтительно от 50 до 180°C, еще более предпочтительно от 60 до 150°C и наиболее предпочтительно от 60 до 120°C.
13. Способ по любому из пп. 9-12, где стадию с) приведения в контакт выполняют при температуре от 50 до 180°C, более предпочтительно от 60 до 150°C и наиболее предпочтительно от 60 до 120°C.
14. Волокно, и/или филамент, и/или пленка, и/или нить, и/или проницаемая пленка, включающие(-ее,-ий,-ая) в себя поверхностно-модифицированный материал-наполнитель, содержащий карбонат щелочно-земельного металла, по любому из пп. 1-8.
15. Изделие, включающее в себя поверхностно-модифицированный материал-наполнитель, содержащий карбонат щелочно-земельного металла, по любому из пп. 1-8, и/или волокно, и/или филамент, и/или пленку, и/или нить, и/или проницаемую пленку по п. 14, где изделие выбирают из группы, включающей в себя средства гигиены, лекарственные средства и изделия медицинского назначения, фильтровальные изделия, изделия из геотекстиля, изделия для сельского хозяйства и садоводства, одежду, обувь и багажные изделия, бытовые и промышленные товары, упаковочные изделия, такие как контейнеры для напитков из PET, строительные изделия и тому подобное.
16. Применение поверхностно-модифицированного материала-наполнителя, содержащего карбонат щелочно-земельного металла, имеющего температуру начала улетучивания ≥350°C, по любому из пп. 1-8, в продуктах на основе сложного полиэфира, таких как продукты из полиэтилентерефталата (PET), вторичного полиэтилентерефталата (rPET), полибутилентерефталата (PBT) и/или поликарбоната (PC).
17. Применение, по меньшей мере, одного полигидросилоксана, определенного как указано в п. 1 или 4, для повышения гидрофобности и/или для снижения восприимчивости к впитыванию влаги поверхностно-модифицированного материала-наполнителя, содержащего карбонат щелочно-земельного металла.